(57)【要約】      （修正有）【課題】波長２００〜３７０ｎｍでの紫外線透過率を小さくすると共に、内容物が容器に付着し難く、且つ放射線滅菌の際に劣化が生じにくく、可視光に対する透明性が損なわれにくい、遮光容器を提供する。【解決手段】本発明によれば、内容物を収納する遮光容器１００であって、前記内容物側から順に、内層１と、第１遮光層２と、第２遮光層３を有し、前記内層は、熱可塑性樹脂からなり、第１遮光層は、酸化亜鉛を含む樹脂からなり、第２遮光層は、ベンゾトリアゾール系紫外線吸収剤を含む樹脂からなる、遮光容器。【選択図】図１
2019043603.tif 000002
【特許請求の範囲】
【請求項１】
内容物を収納する遮光容器であって、
前記内容物側から順に、内層と、第１遮光層と、第２遮光層を有し、
前記内層は、熱可塑性樹脂からなり、
第１遮光層は、酸化亜鉛を含む樹脂からなり、
第２遮光層は、ベンゾトリアゾール系紫外線吸収剤を含む樹脂からなる、遮光容器。
【発明の詳細な説明】
【技術分野】
【０００１】
本発明は、内容物に対して紫外線が照射されるのを防止した遮光容器に関する。
【背景技術】
【０００２】
現在市販されているポリエチレン単層やポリエチレンテレフタレート単層等で構成された容器自体に遮光性能が付与されていないものにおいては、遮光性能をシュリンクフィルムもしくは別袋に付与し、紫外線による内容物の劣化を防止している。
【０００３】
しかし、シュリンクフィルムや別袋などの別部材を用いるとコストがかかってしまうために、容器自体に遮光性能を付与した遮光容器が必要視されている。
【０００４】
なお、本発明より先に出願された技術文献として、遮光性能を付与した遮光容器について開示された文献がある（例えば、特許文献１（特開平５−１３９４３４号公報）、特許文献２（特開平７−４０９５４号公報）、特許文献３（特開２００３−３４１７４８号公報）参照）。
【０００５】
上記特許文献１では、容器を構成するポリエチレンに白色顔料や紫外線吸収剤を配合している。これにより、液体燃料の酸化劣化を防止すると共に液体燃料の内容量の確認を容易に行える容器を可能にしている。
【０００６】
また、上記特許文献２では、熱可塑性樹脂（Ａ）からなる（ａ）層と紫外線吸収剤を含有する熱可塑性樹脂組成物（Ｂ）からなる（ｂ）層との２種の層を含み、（ｂ）層を中間層として遮光容器を構成することにしている。これにより、透明性および機械的強度に優れ、２９０〜３２０ｎｍより長波長の紫外線を良好に遮断し、かつ紫外線吸収剤が内容物へ移行せず、紫外線吸収剤による金型汚染の少ない遮光容器を可能にしている。
【０００７】
また、上記特許文献３では、遮光性を有する顔料を含有する熱可塑性樹脂からなる内層と、該内層とは異なる色相の顔料を含有する熱可塑性樹脂からなる外層と、を備えた容器において、遮光性を有する顔料と、熱可塑性樹脂と、の材料を規定することで、容器外面についての任意の着色と、十分な遮光性と、を両立した容器を可能にしている。
【先行技術文献】
【特許文献】
【０００８】
【特許文献１】特開平５−１３９４３４号公報
【特許文献２】特開平７−４０９５４号公報
【特許文献３】特開２００３−３４１７４８号公報
【発明の概要】
【発明が解決しようとする課題】
【０００９】
上記特許文献１は、容器を構成するポリエチレンに白色顔料や紫外線吸収剤を配合し、波長３００〜３８０ｎｍ領域の紫外線の透過減衰率を７５％以上にしている。また、上記特許文献２は、２９０〜３２０ｎｍより長波長の紫外線を良好に遮断することにしている。しかし、波長２９０ｎｍ未満の紫外線に弱い内容物（目薬等）もあるため、波長２９０ｎｍ未満の紫外線に対しても遮光性を持たせる必要がある。特に、紫外線吸収剤としてベンゾトリアゾール系紫外線吸収剤を使用した場合は、２７０ｎｍ付近で紫外線を透過し易いという問題があり、ベンゾトリアゾール系紫外線吸収剤を使用した場合は、２７０ｎｍ付近の紫外線を遮断することができない。
【００１０】
また、上記特許文献３では、波長２００ｎｍ〜７００ｎｍにおける光透過率を３．０％以下にしており、上述した２７０ｎｍ付近の紫外線を遮断することにしている。しかし、上記特許文献３では、遮光性を有する顔料を含有する熱可塑性樹脂からなる内層が内容物と接するように構成しているため、内容物の成分が内層に付着してしまう場合がある。例えば、遮光性を有する顔料として酸化亜鉛を使用した場合は、熱可塑性樹脂の表面が荒れ易くなる。このため、内容物の成分が内層に付着してしまうことになる。
【００１１】
本発明は、上記事情に鑑みてなされたものであり、波長２００〜３７０ｎｍでの紫外線透過率を小さくすると共に、内容物が容器に付着し難く、且つ放射線滅菌の際に劣化が生じにくく、可視光に対する透明性が損なわれにくい、遮光容器を提供することを目的とする。
【課題を解決するための手段】
【００１２】
本発明によれば、内容物を収納する遮光容器であって、前記内容物側から順に、内層と、第１遮光層と、第２遮光層を有し、前記内層は、熱可塑性樹脂からなり、第１遮光層は、酸化亜鉛を含む樹脂からなり、第２遮光層は、ベンゾトリアゾール系紫外線吸収剤を含む樹脂からなる、遮光容器。が提供される。
【００１３】
本発明者らは鋭意検討を行ったところ、第１遮光層が酸化亜鉛を含み、第２遮光層がベンゾトリアゾール系紫外線吸収剤を含む場合には、放射線滅菌の際に劣化が生じにくく、且つ可視光に対する透明性が損なわれにくいことを見出し、本発明の完成に到った。
【図面の簡単な説明】
【００１４】
【図１】本実施形態の遮光容器１００の層構成例を示す図である。
【図２】遮光容器１００の他の層構成例を示す図である。
【発明を実施するための形態】
【００１５】
以下、本発明の実施形態について説明する。以下に示す実施形態中で示した各種特徴事項は、互いに組み合わせ可能である。また、各特徴について独立して発明が成立する。
【００１６】
１．第１実施形態
【００１７】
図１に示すように、本発明の第１実施形態の遮光容器１００は、内容物を収納する遮光容器１００であり、内容物側から順に、内容物側から順に、内層１と、第１遮光層２と、第２遮光層３を有することを特徴とする。以下、各層について詳述する。
【００１８】
＜内層１＞
内層１を構成する熱可塑性樹脂としては、オレフィン系樹脂等が挙げられる。オレフィン系樹脂としては、例えば、ポリエチレン樹脂（高密度ポリエチレン、中密度ポリエチレン、低密度ポリエチレン、直鎖状低密度ポリエチレン）、シクロオレフィンポリマー樹脂、ポリプロピレン樹脂が挙げられる。これらは、１種単独で用いてもよいし、２種以上を併用することも可能である。また、スチレン系樹脂（例えば、ポリスチレン）、ポリエステル系樹脂（例えば、ポリエチレンテレフタレート）、ビニル系樹脂（例えば、ポリ塩化ビニル）、ＡＳ樹脂、ＡＢＳ樹脂等の樹脂を適用することも可能である。
【００１９】
また、本実施形態の内層１を構成する材料としては、ガスバリア性や内容物に含まれる成分の低吸着性を有する樹脂を用いることが好ましい。これにより、内容物の酸化劣化や成分の変化を防止することができる。このような樹脂としては、ポリオレフィン樹脂、ポリエチレンテレフタレート（ＰＥＴ）やポリエチレンナフタレート（ＰＥＮ）等のポリエステル系樹脂、ナイロン６や共重合ナイロン等のポリアミド系樹脂、ポリビニルアルコール（ＰＶＡ）樹脂、エチレン−ビニルアルコール共重合体（ＥＶＯＨ）等のポリビニルアルコール系樹脂、環状オレフィンポリマー（ＣＯＰ）や環状オレフィンコポリマー（ＣＯＣ）等の非晶質ポリオレフィン樹脂等が適用可能である。
【００２０】
なお、内層１としては、上記の材料を単層、あるいは二層以上で構成することができ、例えば、最内層に内容物成分の低吸着性を有する樹脂、隣接する層にガスバリア性に優れた樹脂を用いることで内容物成分の容器への吸着を抑制できるとともに、良好なガスバリア性能を備えることが可能である。
【００２１】
＜第１遮光層２＞
【００２２】
第１遮光層２は、酸化亜鉛を含有した樹脂で構成される。第１遮光層２を構成する樹脂としては、内層１と同様のオレフィン系樹脂等が挙げられる。酸化亜鉛の添加量は、０．１〜１５質量％であり、４〜１４質量％が好ましい。この添加量は、具体的には例えば、０．１、０．５、１、２、３、４、５、６、７、８、９、１０、１１、１２、１３、１４、１５質量％であり、ここで例示した数値の何れか２つの間の範囲内であってもよい。添加量が０．１質量％未満では、紫外線の遮断性が乏しく、また、１５質量％以上では透明性が劣り、内容物が視認できなくなるため好ましくない。酸化亜鉛の平均粒子径は、例えば０．０１〜１００μｍであり、０．１〜５０μｍが好ましく、０．５〜１０μｍがさらに好ましく、具体的には例えば、０．０１、０．１、０．５、１、２、３、４、５、６、７、８、９、１０、２０、５０、１００μｍであり、ここで例示した数値の何れか２つの間の範囲内であってもよい。「平均粒子径」は、レーザー回折・散乱法によって求めた粒度分布における積算値５０％での粒径を意味する。
【００２３】
＜第２遮光層３＞
第２遮光層３は、ベンゾトリアゾール系紫外線吸収剤を含有した樹脂で構成される。第２遮光層３を構成する樹脂としては、内層１と同様のオレフィン系樹脂等が挙げられる。ベンゾトリアゾール系紫外線吸収剤としては、２，５クロロベンゾトリアゾール、２−（５−メチル−２−ヒドロキシフェニル）ベンゾトリアゾール、２−（３−ｔ−ブチル−５−メチル−２−ヒドロキシフェニル）−５−クロロベンゾトリアゾール等が挙げられる。ベンゾトリアゾール系紫外線吸収剤の添加量は、０．０１〜１質量％である。添加量が０．０１質量％未満では、紫外線の吸収性が乏しく、また、１質量％以上では吸収剤がブリードアウトし、外観性や内容物への移行が生じるために好ましくない。
【００２４】
本実施形態の遮光容器１００は、層全体の層厚を１００％とした場合、内層１は、５〜２０％の層厚で構成し、第１遮光層２は、１０〜３０％の層厚で構成し、第２遮光層３は、５０〜８５％の層厚で構成することが好ましい。
【００２５】
＜作用・効果＞
本実施形態の遮光容器１００は、酸化亜鉛を含む第１遮光層２と、ベンゾトリアゾール系化合物を含む第２遮光層３を有する。この２つの遮光層２，３で波長２００〜３７０ｎｍでの紫外線透過率を非常に小さくすることができると共に、可視光に対する透明性が損なわれにくく、さらに放射線滅菌の際に劣化が生じにくくなる。仮に、第１遮光層２に酸化亜鉛の代わりに酸化チタンを含ませると、容器の透明性が悪くなったり、酸化チタンが光触媒とした働いて容器が劣化しやすくなる。
【００２６】
２．第２実施形態
図２に示すように、第２遮光層３の外側にさらに最外層４を設けることも可能である。
【００２７】
最外層４は、公知の熱可塑性樹脂を適宜用いることができ、例えば内層１と同一の樹脂やオレフィン系樹脂などで構成することができる。図２に示すように、内層１、第１遮光層２、第２遮光層３、最外層４の４層で構成する場合は、層全体の層厚を１００％とした場合、内層１は、５〜２０％の層厚で構成し、第１遮光層２は、１０〜２０％の層厚で構成し、第２遮光層３は、３０〜７５％の層厚で構成し、最外層４は、１０〜３０％の層厚で構成することが好ましい。
【００２８】
第２遮光層３は、ベンゾトリアゾール系紫外線吸収剤を含んだ樹脂で構成するため、樹脂の表面にベンゾトリアゾール系紫外線吸収剤がブリードアウトし易い。このため、第２遮光層３の外側に最外層４を設けることで、ベンゾトリアゾール系紫外線吸収剤が遮光容器１００の外表面に露出するのを防止することができる。
【実施例】
【００２９】
次に、本実施形態の遮光容器１００の実施例について説明する。なお、以下に示す実施例は一例であり、本実施形態の遮光容器１００は、以下の実施例に限定するものではない。
【００３０】
１．容器の作製
＜実施例１＞
遮光容器１００を、図１に示すように、内層１，第１遮光層２，第２遮光層３で構成し、内層１の厚みを１７０μｍ、第１遮光層２の厚みを１３０μｍ、第２遮光層３の厚みを３６０μｍとし、全体の層厚を６６０μｍとした。
内層１は、ＬＤＰＥ（低密度ポリエチレン）で構成した。
第１遮光層２は、ＬＤＰＥと酸化亜鉛とを混合した樹脂で構成した。酸化亜鉛は、平均粒子径が１μｍであり、３質量％添加した。
第２遮光層３は、ＬＤＰＥとベンゾトリアゾール系紫外線吸収剤としてベンゾトリアゾール系紫外線吸収剤（ＢＡＳＦジャパン株式会社  チヌビン３２６）とを混合した樹脂で構成した。ベンゾトリアゾール系紫外線吸収剤は、０．２５質量％添加した。
【００３１】
＜実施例２＞
酸化亜鉛の配合量を表１に示すように変更した以外は、実施例１と同様に構成した。
【００３２】
＜比較例１＞
酸化亜鉛の変わりに酸化チタンを用いた以外は、実施例１と同様に構成した。
【００３３】
【表１】
2019043603.tif 000003
【００３４】
２．遮光性、透明性、放射線耐性の評価
「４．評価方法・基準」に従って、実施例・比較例の容器の評価を行った。その結果を表１に示す。
【００３５】
３．考察
第１遮光層２に酸化亜鉛を含む実施例１〜２の容器は、遮光性、透明性、放射線耐性の全てが優れていた。特に、酸化亜鉛を４質量％含む実施例２は、透明性に悪影響を及ぼすことなく、遮光性が向上した。
第１遮光層２に酸化チタンを含む比較例１の容器は、実施例よりも透明性及び放射線耐性が劣っていた。
【００３６】
４．評価方法・基準
（遮光性）
実施例・比較例の容器の胴部の一部を切り取り、幅９ｍｍ×長さ４０ｍｍの大きさで厚さが均一の試験片を作成し、その試験片を紫外線吸収スペクトル測定用セルに浸し、水中での波長２００〜３７２ｎｍの透過率を測定し、以下の基準で評価した。
◎：波長２００〜３７２ｎｍの透過率が０％
○：波長２００〜３７２ｎｍの透過率が２％以下
×：波長２００〜３７２ｎｍの透過率が２％超
【００３７】
（透明性）
上記試験片を紫外線吸収スペクトル測定用セルに浸し、水中での波長４５０ｎｍの透過率を測定し、以下の基準で評価した
◎：波長４５０ｎｍの透過率が３０％以上
○：波長４５０ｎｍの透過率が２０％以上３０％未満
×：波長４５０ｎｍの透過率が２０％未満
【００３８】
（放射線耐性）
上記試験片に対して、酸素雰囲気下で加速電圧１００ｋＶの電子線を５０ｋＧｙ照射する前後の波長４５０ｎｍの透過率の変化を測定し、以下の基準で評価した。
○：波長４５０ｎｍの透過率の低下が３％未満
×：波長４５０ｎｍの透過率の低下が３％以上
【符号の説明】
【００３９】
１：内層
２：第１遮光層
３：第２遮光層
４：最外層
６：ナイロン
【図１】
2019043603.tif 000004
【図２】
2019043603.tif 000005